(57)【要約】【課題】彩色の自由度が大きくて眼鏡のデザイン性を向上でき、かつ、これを使用した眼鏡は首肩の凝りや眼精疲労を効果的に防止できる帯磁性プラスチック眼鏡部品とその製造方法を提供する。【解決手段】磁粉周囲に所要色彩の合成樹脂壁殻を形成したカプセル化磁粉を合成樹脂材料と混練して所要の色彩・形状の眼鏡部品に成形し、当該眼鏡部品中に含有する前記カプセル化磁粉に着磁処理を施す。【効果】壁殻材の色彩選択で磁粉固有の色彩に制約されずに、眼鏡部品に色彩変化を表現できファッション性を尊ぶ眼鏡デザインを大幅に向上させ得る。【選択図】  図２
2004205727.tif 000002
【特許請求の範囲】
【請求項１】
合成樹脂材料の成形によって作製された眼鏡部品であって、当該合成樹脂中には所要色彩の壁殻に磁粉を封入したカプセル化磁粉を含有しており、かつ、当該磁粉には着磁処理が施されて周囲に磁界を形成していることを特徴とする帯磁性プラスチック眼鏡部品。
【請求項２】
眼鏡部品がテンプルの芯金を被覆する合成樹脂製の樹脂被覆テンプルであることを特徴とする請求項１記載の帯磁性プラスチック眼鏡部品。
【請求項３】
眼鏡部品が、眼鏡の合成樹脂製フロント枠であることを特徴とする請求項１記載の帯磁性プラスチック眼鏡部品。
【請求項４】
眼鏡部品が、眼鏡の鼻当クリングスであることを特徴とする請求項１記載の帯磁性プラスチック眼鏡部品。
【請求項５】
所要色彩の壁殻に封入された磁粉が、サマリウムコバルト系磁粉、ネオジウム鉄ポロン系磁粉、フェライト磁粉の中から選ばれた少なくとも一種類であることを特徴とする請求項１〜４の何れか一つに記載の帯磁性プラスチック眼鏡部品。
【請求項６】
磁粉を封入している壁殻が、ポリアミド樹脂、ポリウレタン樹脂、メラミン樹脂の如き合成樹脂であることを特徴とする請求項１〜５の何れか一つに記載の帯磁性プラスチック眼鏡部品。
【請求項７】
磁粉を封入している壁殻が、金色または銀色のメッキ金属によって形成されていることを特徴とする請求項１〜５の何れか一つに記載の帯磁性プラスチック眼鏡部品。
【請求項８】
カプセル化磁粉が、無色透明または有色透明の合成樹脂の壁殻に封入されていることを特徴とする請求項１〜７の何れか一つに記載の帯磁性プラスチック眼鏡部品。
【請求項９】
カプセル化磁粉が、外界からの入射光変化に反応して変色するフォトクロミクス色素、または外気温の変化に反応して変色するサーモクロミクス色素を含有する合成樹脂の層中に分散含有されていることを特徴とする請求項１〜８の何れか一つに記載の帯磁性プラスチック眼鏡部品。
【請求項１０】
カプセル化磁粉の壁殻が光輝性を有しており、当該眼鏡部品を形成する合成樹脂中で底光りを呈していることを特徴とする請求項８または９記載の帯磁性プラスチック眼鏡部品。
【請求項１１】
磁粉の周囲に、所要色彩に着色した合成樹脂の壁殻を形成させてカプセル化磁粉を得るカプセル化処理工程と；こうして得られたカプセル化磁粉を合成樹脂材料と混練して、必要とする色彩・形状の眼鏡部品に成形するプラスチック成形工程と；前記カプセル化されている磁粉に着磁処理を施すことを特徴とする帯磁性プラスチック眼鏡部品の製造方法。
【請求項１２】
プラスチック成形工程として、加熱溶融させた合成樹脂材料中に所要色彩のカプセル化磁粉を混練せしめ、眼鏡部品形状のキャビティーを有する金型内に射出して所定の色彩・形状の眼鏡部品に成形するインジェクション法を採用していることを特徴とする請求項１１記載の帯磁性プラスチック眼鏡部品の製造方法。
【請求項１３】
カプセル化磁粉を、エポキシ樹脂、ポリウレタン樹脂、ポリアミド樹脂などのキャスティング・レジンの中に分散させ、このレジンを所定のキャビティー内に流し込んで眼鏡部品の形状に硬化せしめることを特徴とする請求項１１記載の帯磁性プラスチック眼鏡部品の製造方法。
【請求項１４】
カプセル化磁粉が混練される合成樹脂材料として、透明の合成樹脂材料を使用して眼鏡部品の形状に成形し、カプセル化磁粉の壁殻が当該眼鏡部品の外観に色彩反映することを特徴とする請求項１１〜１３の何れか一つに記載の帯磁性プラスチック眼鏡部品の製造方法。
【発明の詳細な説明】
【０００１】
【発明の属する技術分野】
本発明は、帯磁性プラスチック眼鏡部品およびその製造方法に関し、更に詳しくは、彩色の自由度が大きくて眼鏡のデザイン性を向上させるできるとともに、これを使用した眼鏡は首肩の凝りや眼精疲労を効果的に防止できる帯磁性プラスチック眼鏡部品とその製造方法に関するものである。
【０００２】
【従来の技術】
粘着シートに粒状・盤状の磁石片を貼着して成る所謂“経穴刺戟膏（例えば、商品名「ヒップエレキバン」)"は従来から能く知られており、肩凝りや腰痛などの治療用材として広く愛用されている。この種の磁石片を用いた経穴刺戟膏は、皮膚を通して磁気力の作用する磁界中を血液が通過するときフレミングの法則により血液の流量と流速に応じ生体電気が増大するとともに、血液中のカルシウムイオンが上昇し、さらに磁気力のヘモグロビンへの作用を通じて血行が促進されて自律神経のバランスが回復して肩凝りや鬱血も解消できる（以下、「磁力生体健康効果」と略称する）ことから、長時間にわたって細かな文字を読み書きする学者や文筆家、また不自然な姿勢で作業を続けねばならない藝術家や職人、肉体労働者、あるいは首・肩の凝りや背中の凝りなどの慢性化している高齢者の間で頗る好評である。
【０００３】
一方、コンピュータの普及した現代社会では、長時間ディスプレーを凝視して目を酷使する作業が一般化し、それに伴って、首肩の凝りや背中の凝りの苦痛を訴える人が確実に増えて来ているのである。そして、このような事情から、目を酷使している作業中においても、そのような苦痛を軽減できる手段として眼鏡が着目されるようになったのである。
【０００４】
ちなみに、そのような目の疲労が原因となって生ずる苦痛の癒し効果を狙った提案としては、眼鏡のノーズパッド（鼻当クリングス）の中に磁石片を埋め込ませた方式のもの（例えば、特許文献１参照）や、眼鏡の合成樹脂製のテンプルや金属製テンプルの先端端部に挿着する合成樹脂製のサキセル(JIS用語では、サキセルのことを“モダン”と称する）に磁石片を取り付ける方式のもの（例えば、特許文献２参照）が知られている。
【０００５】
【特許文献１】
特許第３０１６２２３号公報
【特許文献２】
特開平9-１９７３４９号公報
【０００６】
しかしながら、上記特許文献１や２に記載の公知技術を適用して作製した眼鏡にあっては、磁石片を装着した部分近くの領域にしか磁界を形成できないため、前述の磁力生体健康効果の生ずる範囲は局所的なものとならざるを得ない。なるほど、眼鏡のテンプルやフロント枠に磁石片を装着し、これらの磁石片を側頭部の経穴“懸釐（けんり)"や目尻の経穴“太陽（たいよう)"に対向させれば、ある程度は当該各経穴に磁界が及んで磁気力を作用させることができよう。しかし、特許文献１や２に開示される如き従来における眼鏡の磁石片は、粒状ないし盤状の磁石片を直接肌に圧着させる経穴刺戟膏と違って、磁石が直接肌を圧迫するものではない。それゆえ、磁石片から離れている分だけ磁力線が及ぶ影響は小さいものとなるし、また磁石片自体は経穴を押圧せず磁石片が皮膚を凹ませないので圧痛刺戟も生じず、このため、経穴刺戟膏のような卓効が得られないのである。
【０００７】
ところで、磁石による磁力生体健康効果は、必ずしも経穴刺戟に依存しなくてよく、フレミングの法則を考慮すると、要するに、如何に磁界中を通過する血液の流量を全体として大きくすることができるのかということであり、磁界中を流れる血流量を大きくすることができれば磁力生体健康効果も大きくなる。また、磁力生体健康効果が進むと、当然に血行も良くなり鬱血が解消するから磁界中を通過する血液の流速も正常にすることができる。
【０００８】
このような磁石に対する生体反応現象に着目した本発明者は、眼鏡を構成する部品自体に広い範囲にわたって磁力を付与することができるならば、その磁力線を被浴する血流の絶対量も多くなり、眼鏡を着用しているだけで大きな磁力生体健康効果を発揮させることができ、それにより首肩の凝りや眼精疲労も効果的に解消することができるとの結論に至った。
【０００９】
ところが、フロント枠、鼻当クリングス、テンプルなどの眼鏡部品全体に磁力を与えるべく合成樹脂中に磁粉を混練して成形したところ、これらの眼鏡部品は色彩的に見栄えがせず、それを隠蔽するためには合成樹脂中に黒色など濃色の顔料を混入せざるを得ず、必然的に眼鏡のデザインは制約されてしまった次第である。
【００１０】
【発明が解決しようとする課題】
本発明は、磁力生体健康効果を発揮させようとして提案された従来眼鏡に前述前述の如き問題があったことに鑑みて為されたものであって、首肩の凝りや眼精疲労の予防と軽減に役立ち、しかも色彩デザインの変化性を大幅に増進することもできる帯磁性プラスチック眼鏡部品とその製造方法を提供するを目的とする。
【００１１】
また、本発明の他の目的は、眼部周囲と側頭部の広い範囲にわたって磁力生体健康効果を発揮させることができる画期的な帯磁性プラスチック眼鏡部品とその製造方法を提供するにある。
【００１２】
さらに、本発明の他の目的は、安価で感触の良好な眼鏡として製作することができる実用的な帯磁性プラスチック眼鏡部品とその製造方法を提供するにある。
【００１３】
【課題を解決するために採用した手段】
本発明者が上記目的を達成するために採用した手段を、添附図面を参照して説明すれば、次のとおりである。
【００１４】
まず、本発明の採用した組織・構造的な手段は、合成樹脂材料の成形によって作製された眼鏡部品Ｐを改良の対象として、基材となる合成樹脂１の中には所要色彩の壁殻21に磁粉22を封入したカプセル化磁粉２を含有させると共に、かつ、前記磁粉22には着磁処理を施すことによって周囲に磁界を形成して帯磁性プラスチック眼鏡部品と成した点に特徴がある。
【００１５】
次に、本発明の採用した製造方法的な手段は、磁粉22の周囲に所要色彩に着色した合成樹脂の壁殻21を形成させてカプセル化磁粉Ｍを得るカプセル化処理工程と；こうして得られたカプセル化磁粉Ｍを合成樹脂材料１と混練して、必要とする色彩・形状の眼鏡部品Ｐに成形するプラスチック成形工程と；前記カプセル化されている磁粉22に着磁処理を施して帯磁性プラスチック眼鏡部品を製造する点にある。
【００１６】
そこで、本発明が上記した目的の達成のために採用した手段について、注釈を加えておくならば、次のとおりである。
(1) 本発明の対象とする「眼鏡部品」とは、眼鏡枠を構成する構造部品を含み、例えば、左右のレンズＬ・Ｌを全周的に抱持するフルリム型のフロント枠、左右のレンズＬ・Ｌの上弦部または下弦部のみを支持するハーフリム型のフロント枠、左右のリムを架橋状態に繋ぐブリッジ、ブリッジの近傍に配設される鼻当クリングス、フロント枠の左右両側に配設されるテンプル、およびテンプルの自由端に差込み装着されるモダンを意味する。
(2) 成形基材として採択する合成樹脂材料としては、無色透明または有色透明の合成樹脂材料を採用するものとし、例えばセルローズプロピオネート樹脂、アセチルセルロース樹脂、ポリアミド樹脂、エポキシ樹脂、ポリウレタン樹脂、シリコーン樹脂などプラスチック眼鏡部品の製造に一般的に使用される周知の合成樹脂材料は全て使用可能である。こゝに使用する合成樹脂材料は、透明または有色透明のものが使用されることが多いけれども、壁殻21の色彩と加法混色効果を発揮させるために適宜の色素を添加しても良く、更には外界からの入射光変化に反応して変色するフォトクロミクス色素、または外気温の変化に反応して変色するサーモクロミクス色素を添加する場合もある。
(3) 磁粉を封入する壁殻21としては、合成樹脂系の素材を用いる場合と、鉱物系の素材を用いる場合とがあり、デザイン上の要請などに応じて適宜に材質が決定される。合成樹脂系の壁殻21を形成する素材としては、ポリアミド樹脂、ポリウレタン樹脂、メラミン樹脂の如き合成樹脂を採択するものとし、磁粉22を封入するに際しては、周知のコアセルベーション法(coacervation method) や、in-situ 重合法(in-situ polymerization method) 、あるいは界面重合法(interfacial polymerization method) を適用するものとする。壁殻の素材に合成樹脂を採用する場合には、上記成形基材の合成樹脂材料におけるのと同様にフォトクロミクス色素やサーモクロミクス色素を添加する場合も当然にある。また、鉱物系の壁殻21を形成する素材としては、Ni,Rh,Au,Ag,Crなど装飾用に使用されるメッキ金属、金色を呈する窒化チタン(TiN) などを採択でき、磁粉22の表面に電解メッキ法または非電解メッキ法により層着して形成することができる。
(4) 本発明において採用される磁粉22としては、サマリウムコバルト系磁粉、ネオジウム鉄ポロン系磁粉、フェライト磁粉などの中から必要とする磁力を考慮して一種、または複数種を選んで混合して用いるものとする。また磁粉の粒度は大きいほど磁力の強いものが得られるが、余り粒度の大きい磁粉を使用すると眼鏡部品として成形した際の見栄えが良くなくなるので、通常は15μｍ〜30μｍ程度の磁粉を用いるものとする。
【００１７】
【発明の実施の形態】
以下、本発明の具体的構成を、その好ましい実施の形態を添附図面に例示して図解説明する。なお、図１は本発明の第１実施形態である眼鏡部品“テンプル”を用いて製作した眼鏡の全体斜視図、図２は第１実施形態である前記テンプルの一部を拡大して誇張的に表わした断面説明図、図３は第１実施形態の合成樹脂中に含まれるカプセル化磁粉を模式的に表わした断面拡大説明図、図４はカプセル化磁粉の他の構成例を表わした模式的な断面拡大説明図、図５はカプセル化磁粉の更に他の構成例を表わした模式的な断面拡大説明図、図６は本発明の第２実施形態である眼鏡部品“モダン”の全体的な斜視図、図７は第２実施形態であるモダンの一部を拡大して誇張的に表わした断面説明図、図８は本発明の第３実施形態である眼鏡部品“フルリム型のフロント枠”の一部を拡大して誇張的に表わした断面説明図、図９は本発明の第４実施形態である眼鏡部品“鼻当クリングス”を装着したメタルフレーム眼鏡の全体斜視図、図１０は第４実施形態である鼻当クリングスの一部を拡大して誇張的に表わした断面説明図である。
【００１８】
[第１実施形態]
第１実施形態は、合成樹脂で芯金を被覆した形態の所謂“樹脂被覆テンプル”に本発明を適用したものであり、その具体的構成は図１〜図５に示される。
【００１９】
図１〜図５において、符号Ｐは眼鏡部品としての樹脂被覆テンプルを表わす。この樹脂被覆テンプルＰは、芯金11を被覆する合成樹脂１（本実施形態では、透明なセルローズプロピオネート樹脂）と、この合成樹脂１の中に均等に分散されたカプセル化磁粉２とから構成されている。そして、前記カプセル化磁粉２は、図３に示されるように、壁殻21と当該壁殻に被包封入された磁粉22との二重構造を有しており、前記壁殻21は茶褐色のメラミン樹脂（殻厚：５μｍ）、また前記磁粉22はサマリウムコバルト磁粉（平均粒径：20μｍ）であって、カプセル化磁粉２としての全体の平均粒径は30μｍである。ちなみに、第１実施形態の樹脂被覆テンプル(size=長さ：14cm、幅:0.5cm、厚み:0.3cm) におけるセルローズプロピオネート樹脂１とカプセル化磁粉２との配合割合は、前者が 40%で後者が 60%（体積比) であって、テンプルＰ全体としては茶褐色を呈し、着磁処理をした後の磁力をガウスメータで測定したところ、平均で約 1000 ガウスに達した。
【００２０】
しかして、上記第１実施形態の眼鏡部品“樹脂被覆テンプル”Ｐは、次の加工処理によって製造することができる。
(1) 平均粒径が20μｍのサマリウムコバルト磁粉をチタネットカップリング剤で表面を疎水化処理し、この疎水化された前記磁粉をエチレン／無水マイレン酸コポリマー（ＥＭＡ−31）の水溶液と含有オイルとのエマルジョンの中に投入して混合分散させ、ついでメラミンとホルマリンとを添加して約55℃の温度にて２時間縮合反応させたところ、メラミン樹脂の壁殻21に磁粉22が封入されたカプセル化磁粉２が得られた（図３参照）。
ちなみに、磁粉のカプセル化加工処理の方法は、in-situ 重合法として従来周知慣用の技術であって、前記各剤および磁粉の割合は常法に従って適宜決定される。
(2) 上記カプセル化磁粉２を用いて第１実施形態の“樹脂被覆テンプル”を製造するには、セルローズプロピオネート樹脂（ＣＰ）のペレットとカプセル化磁粉２とを適量ずつ混合して約 200℃に加熱して溶融する一方、インジェクション金型のテンプル・キャビティーに芯金11を配置し、前記溶融せしめたＣＰ樹脂を射出成形機により前記キャビティー内に射出させ、芯金11と一体にインサート成形する。かくして、第１実施形態の“樹脂被覆テンプル”が得られる。
(3) こうして作製された樹脂被覆テンプルＰには、着用者の側頭部に接する面にＮ極またはＳ極、そして反対面（テンプルの外側面）にＳ極またはＮ極の磁極が生ずるように着磁処理を施す。この着磁処理の方法は、ゴム磁石の着磁方法として従来周知である（特公昭61-53844号公報参照）。
【００２１】
ところで、第１実施形態の眼鏡部品“樹脂被覆テンプル”は、メラミン樹脂の壁殻21で磁粉22を被包封入した図３のカプセル化磁粉に代えて、図４に示されるカプセル化磁粉２を使用することができる。図４に示すところのカプセル化磁粉２は、ネオジウム鉄ポロン磁粉22の表面に電解メッキ法によってニッケル（Ni）の金属メッキを施したものである。図４において、コアを形成するネオジウム鉄ポロン磁粉22は、400 meshにスクリーニングした表面の粗くゴツゴツとした破砕片状をなしており、その外面に略一様に２μｍの厚みのNiメッキ層が形成されているため、このカプセル化磁粉２の表面はキラキラとした金属色に乱反射する。それゆえ、第１実施形態の眼鏡部品“樹脂被覆テンプル”を、透明のセルローズプロピオネート樹脂と、図４の Ni メッキ層壁殻21とするカプセル化磁粉２とを混練させて成形するならば、合成樹脂１の中で前記壁殻21がキラキラと金属色に底光りする美しい製品が得られる。しかも、そのテンプルＰは金属的外観を呈しながらも、その感触は肌に合って柔らかく頗る穏やかである。
【００２２】
また、第１実施形態の眼鏡部品“樹脂被覆テンプル”は、磁粉22の表面に金色を呈する窒化チタン(TiN) をスパッタリング法によって被覆した図５のカプセル化磁粉２を用いて製作することもできる。ちなみに、図５に示すカプセル化磁粉２は、平均粒径が18μｍのサマリウムコバルト磁粉を殻厚１μｍの窒化チタンによって包被封入したものであり、全体としての粒径サイズは平均20μｍである。この金色窒化チタン壁殻21で覆われたカプセル化磁粉２を透明の合成樹脂材料と混練させて第１実施形態の“樹脂被覆テンプル”を製作すると、金色の高級感のある製品が得られる。
【００２３】
[第２実施形態]
本発明の第２実施形態は、図６および図７に眼鏡部品“モダン”として具現される。眼鏡部品としてのモダンＰは、金属製（18金）のテンプル本体の先端部に被着固定されるものであり、俗にサキセル、耳掛パッド、エンドチップ等と呼ばれており、眼鏡に装着して使用されたときには着用者の耳殻後部に当接することになる。
【００２４】
第２実施形態のモダンＰは、加熱硬化型のシリコーン樹脂１と図５に示す金色窒化チタン壁殻21で覆われたカプセル化磁粉２とを混練してキャスティングしたものであり、これを用いた眼鏡を着用したときは18金製のテンプル本体と調和して高級感に富んだ耳殻の後側までに装飾効果を及ぼすことができる。
【００２５】
第２実施形態のモダンＰは、加熱加硫型シリコーン・レジンに適宜硬化剤を添加して図５のカプセル化磁粉２と混練し、キャスティング・ダイ(casting die) に注入してテンプル本体をインサート体として加熱硬化させることにより製作することができる。加熱するに先立って、適宜、前記レジンを真空脱法することは云うまでもない。
【００２６】
[第３実施形態]
本発明の第３実施形態は、図８に示す眼鏡部品“フルリム型のフロント枠”として具現される。図８のフルリム型フロント枠Ｐは、左右にレンズＬ・Ｌを抱持すべきリムＲ・Ｒと、左右のリムＲ・Ｒを繋ぐブリッジＢと、このブリッジＢの下方に突設されたサドル型の鼻当パッドＮと、当該フロント枠の左右両側に突設されたテンプルがヒンジ連結されるべきブラケット部とが一体成形によって作製されている。
【００２７】
第３実施形態のフルリム型フロント枠Ｐは、平均粒径18μｍのサマリウムコバルト磁粉22をスパッタリング法によって殻厚１μｍの窒化チタンの壁殻21の中に被包封入して成るカプセル化磁粉２（図５参照）と、透明のアセチルセルロース樹脂(cellulose acetate) とを混練しインジェクション法によって成形した射出成形品である。即ち、前記カプセル化磁粉２と粉状のアセチルセルロース樹脂材料とを体積比で前者 60%：後者40% の割合で混合し射出成形機内で 180℃で溶融させて成形金型の中に射出した後、10℃の温度にて１時間ほどアニーリング（焼戻し）し、60℃で８分ほど熱風乾燥してバリ取り・バフ研磨などの仕上げ処理を施せば出来上がるのであり、かゝる方法は従来周知である。こうして作製されたフルリム型フロント枠Ｐは、それ自体は透明なアセチルセルロース樹脂１の中に金色の壁殻21に被覆されたカプセル化磁粉２が高密度に含有しているので、全体として“深みのある金色”に彩られて鮮やかであり高級感を呈する。なお、このフルリム型フロント枠Ｐに対する着磁処理も、第１実施形態の場合と同様の方法で行う。
【００２８】
[第４実施形態]
本発明の第４実施形態は、図９と図１０に示す眼鏡部品“鼻当クリングス”として具現される。図９に図示されるメタルフレーム眼鏡には第４実施形態の眼鏡部品“鼻当クリングス”がブリッジＢの下方側にて対向するリムＲ・Ｒの内側にアームＰ3 ・Ｐ3 を介し各々揺動可能に支持されている。
【００２９】
第４実施形態の鼻当クリングスＰは、図１０に図示するように、パッド部Ｐ1 と、このパッド部Ｐ1 の内部にインサート金具として埋設されたパット芯Ｐ2 とによって構成されており、このパッド芯Ｐ2 をアームＰ3 のボックスに枢支して使用するものであり、使用の際においては当該眼鏡着用者の目許近くの鼻両側面に当接する。
【００３０】
しかして、この鼻当クリングスＰのパッド部Ｐ1 は、ポリウレタン樹脂１とカプセル化磁粉２とを混練したものによって形成されており、内部中心に洋白製のパッド芯Ｐ2 を埋設している。そして、本実施形態では、カプセル化磁粉２として、ポリウレタン樹脂で組成された琥珀色の壁殻21の中にフェライト磁粉22を包被封入したものを採択しており、常法により着磁処理を施す。このカプセル化磁粉２は、周知のコアセルベーション法によって得たものである。
【００３１】
本件明細書に具体的に例示する本発明の実施の形態は概ね前述のとおりであるが、本発明は上記第１〜第４の実施形態に限定されるものでは決してなく、特許請求の範囲の記載内において種々の変更実施が可能であって、例えば前述の第１〜第４実施形態例は何れも、本発明を視力矯正用の眼鏡部品に適用した例について説明しているが、それだけに限られず、本発明はサングラスやゴーグルなどの部品一切に適用可能であって、スポーツ競技の際に額から流れ落ちる汗を止めるゴーグルの“汗止め”も対象となることは云うまでもなく、当然に本発明の技術的範囲に属する。
【００３２】
【発明の効果】
以上に例示した実施形態例および変更例を以て説明したとおり、本発明が提供する帯磁性プラスチック眼鏡部品は、部品を構成する合成樹脂中に所要の色彩に着色した壁殻に封入されたカプセル化磁粉を含有しており、かつ、当該磁粉には着磁処理が施してあるので、カプセル化磁粉の含有範囲に沿って広い磁界を形成できるのであり、従来の特許文献１・２に提案されているような鼻当クリングスに磁石片を埋め込んだり、眼鏡テンプルる磁石片を取り付けた磁石片取付け方式の製品と異なって、眼鏡を構成する部品自体に広い範囲にわたって磁力線を作用させることができるから、磁力線を被浴する血流の絶対量も多くなり、眼鏡を着用しているだけで大きな磁力生体健康効果を発揮させることが可能となり、首肩の凝りや眼精疲労も効果的に解消することができる。
【００３３】
また、本発明の帯磁性プラスチック眼鏡部品は、合成樹脂成形品としての特性を併有しているから感触が良好であるうえに、磁粉を包被封入する壁殻の色彩を自由に選択することにより、磁粉固有の材料色彩に制約されることなく眼鏡部品の色彩に変化を持たせることも可能であり、ファッション性を尊ぶ眼鏡デザインを大幅に向上させることも可能である。
【００３４】
また、本発明の帯磁性プラスチック眼鏡の製造は、磁粉を様々な色彩の壁殻に被包封入したカプセル化磁粉と合成樹脂材料とを混練し、インジェクション法や注型法などの極く簡単なプラスチック成形技術を応用することによって高能率に行えるので、設備的にも負担が軽くコスト的に有利である。
【００３５】
このように本発明によれば、磁石片を取付けたり埋込んだりする方式の従来の磁石眼鏡よりも格段に高い“磁力生体健康効果”を奏せしめるうえに、その製造も簡単に行えるので安価に、しかも優れた色彩デザインの製品形態に製造できるから、その産業上の利用価値は非常に大きい。
【図面の簡単な説明】
【図１】図１は、本発明の第１実施形態である眼鏡部品“テンプル”を用いて製作した眼鏡の全体斜視図である。
【図２】図２は、第１実施形態である前記テンプルの一部を拡大して誇張的に表わした断面説明図である。
【図３】図３は、第１実施形態の合成樹脂中に含まれるカプセル化磁粉を模式的に表わした断面拡大説明図である。
【図４】図４は、カプセル化磁粉の他の構成例を表わした模式的な断面拡大説明図である。
【図５】図５は、カプセル化磁粉の更に他の構成例を表わした模式的な断面拡大説明図である。
【図６】図６は、本発明の第２実施形態である眼鏡部品“モダン”の全体的な斜視図である。
【図７】図７は、第２実施形態であるモダンの一部を拡大して誇張的に表わした断面説明図である。
【図８】図８は、本発明の第３実施形態である眼鏡部品“フルリム型のフロント枠”の一部を拡大して誇張的に表わした断面説明図である。
【図９】図９は、本発明の第４実施形態である眼鏡部品“鼻当クリングス”を装着したメタルフレーム眼鏡の全体斜視図である。
【図１０】図１０は第４実施形態である鼻当クリングスの一部を拡大して誇張的に表わした断面説明図である。
【符号の説明】
１        合成樹脂
11      芯金
２        カプセル化磁粉
21      壁殻
22      磁粉
Ｂ        ブリッジ
Ｌ        レンズ
Ｎ        サドル型の鼻当パッド
Ｐ        眼鏡部品
Ｐ1       パッド部
Ｐ2       パッド芯
Ｐ3       鼻当アーム
【図１】
2004205727.tif 000003
【図２】
2004205727.tif 000004
【図３】
2004205727.tif 000005
【図４】
2004205727.tif 000006
【図５】
2004205727.tif 000007
【図６】
2004205727.tif 000008
【図７】
2004205727.tif 000009
【図８】
2004205727.tif 000010
【図９】
2004205727.tif 000011
【図１０】
2004205727.tif 000012